СПОСОБ ПОЛУЧЕНИЯ ДИОКСИДА ТИТАНА ИЗ ИЛЬМЕНИТА
METHOD FOR OBTAINING TITANIUM DIOXIDE FROM ILMENITE

Изобретение относится к области химической технологии неорганических веществ, а именно к способам получения диоксида титана из ильменита.
Известно, что производство диоксида титана в настоящее время использует т.н. сернокислотный или хлоридный процесс, эти методы разработаны и внедрены в производство в середине ХХ века и отличаются использованием дорогостоящих не регенерируемых реагентов и наносят значительный вред окружающей среде. В последние десятилетие запатентовано несколько принципиально новых способов производства диоксида титана с использованием в качестве основного реагента фторида аммония, однако и эти способы имеют недостатки.
Известен способ получения рутила из ильменита [RU2432410С1 «Способ получения рутила из ильменита», заявка №2010149926/02 от 03.12.2010, опубликовано 27.10.2011 Бюл.№30. Авторы: Кантаев А.С., Андреев А.А., Дьяченко А.Н., Пахомов Д.С]. Способ включает фторирование сырья путем спекания с фторидным агентом. После фторирования продукт измельчают, растворяют в дистиллированной воде и фильтруют. Полученный раствор осаждают аммиаком при рН 8÷9, осадок смешивают с хлоридом аммония и прокаливают при 220-270°С в течение 5 часов. Техническим результатом является получение оксида титана (IV) рутильной формы и оксида железа (III).
Недостатком указанного способа является использование в качестве утилизирующей добавки легколетучего соединения хлорида аммония, который сублимируется в результате термообработки, что приводит к необходимости дополнительных стадий по утилизации сублимированного хлорида аммония.
Известен способ переработки титансодержащего сырья [RU2365647С1 «Способ переработки титансодержащего сырья», заявка №2008106531/02 от 19.02.2008, опубликовано 27.08.2009 Бюл.№24. Авторы: Андреев А.А., Дьяченко А.Н.]. Способ включает фторирование сырья путем спекания с фторидным реагентом, термообработку профторированной массы для разделения продуктов фторирования путем возгонки, пирогидролиз остатка после возгонки с получением оксида железа. При фторировании в качестве фторидного реагента используют фторид аммония, гидродифторид аммония или их смесь и ведут его при 110-240°С в течение 0,5-5 часов без доступа воздуха или в токе инертного газа. Термообработку профторированной массы при возгонке ведут при температуре 300-600°С. Продукты возгонки улавливают водой с получением раствора фтортитаната аммония и проводят осаждение гидратированного диоксида титана водным раствором аммиака. Затем ведут фильтрацию осадка от раствора фторида аммония и термообработку осадка с получением безводного диоксида титана. Пирогидролиз остатка после возгонки осуществляют при 300-650°С в течение 0,5-3 часов. Недостатком указанного способа является сложность аппаратурного оформления процесса улавливания продуктов возгонки фторидных соединений титана водой.
Известен метод переработки титаномагнетитовых рудных материалов, как способ получения диоксида титана[WO/2019/012401 «Method for processing titanomagnetite ore material» Publication Number Publication 17.01.2019, International Application No.PCT/IB2018/055028. Inventors: Dyachenko A.N., Kraydenko R.I.], взятый в качестве прототипа способ включает следующие стадии: взаимодействие титаномагнетитового исходного материала с фторирующим агентом с получением фторированного продукта; термическую обработку указанного фторированного продукта для получения сублиматного продукта, содержащего соединение фторотитаната аммония, фторосиликатное соединение аммония, избыток фторирующего агента и первый твердый остаток; охлаждение указанного продукта сублимации до первой температуры десублимации с получением первого десублимированного продукта, содержащего соединение фтортитаната аммония и первый газообразный остаток; охлаждение указанного первого газообразного остатка до второй температуры десублимации, чтобы получить второй десублимированный продукт, содержащий соединение фторосиликата аммония, и второй газообразный продукт; охлаждение первого газообразного остатка до второй температуры десублимации, более низкой, чем указанная первая температура десублимации, с получением второго десублимированного продукта, содержащего соединение фторосиликата аммония, и второго газообразного остатка; подвергание первого твердого остатка пирогидролизу водяным паром с получением второго твердого остатка, содержащего оксиды железа, и газового потока, содержащего фтористый водород; растворение первого десублимированного продукта в воде и обработка полученного раствора водным раствором аммиака для получения осаждения гидратированного диоксида титана и раствора фторида аммония; отделение осадка гидратированного диоксида титана от раствора фторида аммония; сушку осадка гидратированного диоксида титана.
Недостатком указанного способа является большой водооборот, необходимость фильтрационного отделения гидратированного диоксида титана от раствора фторида аммония после стадии аммиачного осаждения, необходимость упаривания раствора фторида аммония и кристаллизации фторида аммония.
Задачей настоящего изобретения является снижение водооборота, удаление стадии жидкостной фильтрации, сушки диоксида титана, выпаривание раствора фторида аммония, кристаллизации фторида аммония и и как результат - снижение себестоимости производства диоксида титана при сохранении его качества.
Предлагаемый способ включает операции из способа прототипа, а именно фторирования ильменита с помощью фторида аммония и разделение титановой составляющей ильменита в виде газообразного фторотитаната аммония и железистой составляющей в виде твердого дифторида железа.
Раскрытие сущности изобретения заключается в том, что в отличие от способа-прототипа новым в данном способе является фторирование ильменита не только твердым, а газообразным фторидом аммония (смесь фтороводорода и аммиака) при температуре 200-250°С, выделение оксида железа (II) из дифторида проводят методом пирогидролиза при температуре 200-250°С обрабатывая дифторид железа реакционными газами содержащими аммиак и воду полученными в результате фторирования ильменита фторидом аммония, выделения диоксида титана проводят при температуре 300-350°С, обрабатывая газообразную фазу фторотитаната аммония газообразными продуктами содержащими аммиак, воду и фтороводород после стадии получения оксида железа, газообразные аммиак и фтороводород полученные после стадии получения диоксида титана направляют на фторирование новой партии ильменита.
Пример конкретного выполнения 1.
Последовательность операций показана на Фиг.1.
3
Стадия 1. 1 кг ильменита FeTiO в трубчатой вращающейся печи при температуре 200°С обрабатывают газообразным фторидом аммония в количестве 2,7 кг.
4
2
6
4
3
5
4
5
3
2
Стадия 2. Профторированную массу представляющую смесь (NH)TiF и (NH)FeFнагревают в трубчатой вращающейся печи при температуре 700°С, происходит термодеструкция фтороаммонийных соединений титана и железа. Образуется газообразная фаза состоящая из NHTiF:NH:HF в соотношении 1:4:4. Твердая фаза представляет собой дифторид железа FeF.
2
3
2
Стадия 3. Твердую фазу FeFпри температуре 200°С в трубчатой вращающейся печи обрабатывают парами аммиака и воды образующимися на первой стадии при фторировании ильменита. Фторид железа подвергается пирогидролизу с образованием оксида железа FeO в количестве 0,473 кг. В результате пирогидролиза выделяется газовая фаза смесь NH:HO:HF в соотношении 6:2:2.
4
5
4
5
3
2
3
2
3
Стадия 4. Пирогидролиз NHTiF. Образованная на стадии 2 газовая фаза состоящая из смеси NHTiF:NH:HO в соотношении 1:4:4 обрабатывается при температуре 300-350°С газообразной смесью NH:HO:HF в соотношении 6:2:2 выделяющейся на стадии 3. В результате пирогидролиза протекает химическая реакция с образованием диоксида титана в количестве 0,526 кг в твердом виде и газовой фазы NH:HF фторида аммония в количестве 2,628 кг.
Пример конкретного выполнения 2.
3
4
3
4
Отличается тем, что на стадии 1 фторирование ведут не газообразным NH:HF, а твердым фторидом аммония NHHF. Полученная на стадии 4 газ NH:HF охлаждается, конденсируется и кристаллизуется в виде твердого фторида аммония NHHF. Остальные операции идентичны Примеру 1.
Способ может быть использован в производстве диоксида титана из ильменита или другого железотитанового сырья. Таким образом способ впервые позволил получить диоксид титана без использования жидкофазных реакций и стадий мокрой фильтрации гидратированного диоксида титана из раствора. Предлагаемый способ позволил существенно улучшить технико-экономические показатели технологии относительно способа-прототипа за счет отсутствия жидкого водооборота, стадий растворения гексафторотитаната аммония, осаждения и фильтрафионное выделение гидратированного диоксида титана.